"水銀を含有する炭化水素流体供給物から水銀を除去するためのプロセスであって、i水銀を含有する炭化水素流体供給物と式:[Cat][M][X-]式中、[Cat]は1種以上の有機カチオン化学種であり;[M]は、2以上の酸化状態を有する遷移金属カチオンから選択される1種以上の金属カチオンであり;[X-]は1種以上のアニオン化学種であるを有するイオン液体とを接触させる工程;およびii水銀を含有する流体供給物と比較して減少した水銀含量を有する炭化水素流体生成物をイオン液体から分離する工程;を含む上記プロセス。[M]が、第一列遷移金属カチオンとモリブデンカチオンから選択される、少なくとも2の酸化状態を有する1種以上の金属カチオンである、請求項1に記載のプロセス。[M]が、鉄カチオン、銅カチオン、モリブデンカチオン、およびコバルトカチオンから選択される、少なくとも2の酸化状態を有する1種以上の金属カチオンである、請求項2に記載のプロセス。[M]が、Fe3、Cu2、Mo6、およびCo2から選択される1種以上の金属カチオンである、請求項3に記載のプロセス。[M]がFe3である、請求項4に記載のプロセス。[M]がCu2である、請求項4に記載のプロセス。水銀含有炭化水素流体供給物中の水銀濃度が1~250,000パーツパービリオンの範囲である、請求項1~6のいずれか一項に記載のプロセス。炭化水素流体供給物が、元素状水銀、粒子状水銀、または有機水銀の少なくとも1種を含む、請求項1~7のいずれか一項に記載のプロセス。水銀含有炭化水素流体供給物が液体である、請求項1~8のいずれか一項に記載のプロセス。水銀含有炭化水素流体供給物が、i液化天然ガス;ii液化石油ガス、ガソリン、および/又はナフサを含む軽質留分;iii天然ガスコンデンセート;ivケロシン及び/又はディーゼルを含む中間留分;v重質留分;およびvi原油;の1種以上を含む、請求項9に記載のプロセス。水銀含有炭化水素流体供給物がガスである、請求項1~8のいずれか一項に記載のプロセス。水銀含有炭化水素流体供給物が天然ガス及び/又は製油所ガスを含む、請求項11に記載のプロセス。[Cat]が、アンモニウム、ベンゾイミダゾリウム、ベンゾフラニウム、ベンゾチオフェニウム、ベンゾトリアゾリウム、ボロリウム、シンノリニウム、ジアザビシクロデセニウム、ジアザビシクロノネニウム、1,4-ジアザビシクロ[2.2.2]オクタニウム、ジアザビシクロ-ウンデセニウム、ジチアゾリウム、フラニウム、グアニジニウム、イミダゾリウム、インダゾリウム、インドリニウム、インドリウム、モルホリニウム、オキサボロリウム、オキサホスホリウム、オキサジニウム、オキサゾリウム、イソ-オキサゾリウム、オキソチアゾリウム、ホスホリウム、ホスホニウム、フタラジニウム、ピペラジニウム、ピペリジニウム、ピラニウム、ピラジニウム、ピラゾリウム、ピリダジニウム、ピリジニウム、ピリミジニウム、ピロリジニウム、ピロリウム、キナゾリニウム、キノリニウム、イソ-キノリニウム、キノキサリニウム、キヌクリジニウム、セレナゾリウム、スルホニウム、テトラゾリウム、チアジアゾリウム、イソ-チアジアゾリウム、チアジニウム、チアゾリウム、イソ-チアゾリウム、チオフェニウム、チウロニウム、トリアジニウム、トリアゾリウム、イソ-トリアゾリウム、およびウロニウムからなる群から選ばれるカチオン化学種を含む、請求項1~12のいずれか一項に記載のプロセス。[Cat]が、式中、Ra、Rb、Rc、Rd、Re、Rf、およびRgはそれぞれ、水素、C1-C20の直鎖もしくは分岐鎖アルキル基、C3-C8シクロアルキル基、またはC6-C10アリール基から独立して選ばれるか、あるいは隣接の炭素原子に結合したRb、Rc、Rd、Re、およびRfのいずれか2つがメチレン鎖-CH2q-式中、qは3~6であるを形成し、前記のアルキル基、シクロアルキル基、もしくはアリール基、または前記メチレン鎖は未置換であるか、あるいはC1-C6アルコキシ、C2-C12アルコキシアルコキシ、C3-C8シクロアルキル、C6-C10アリール、C7-C10アルカリール、C7-C10アラルキル、-CN、-OH、-SH、-NO2、-CO2Rx、-OCORx、-CORx、-CSRx、-CS2Rx、-SCSRx、-SOC1-C6アルキル、-SOOC1-C6アルキル、-OSOC1-C6アルキル、-SC1-C6アルキル、-S-SC1-C6アルキル、-NRxCONRyRz、-NRxCOORy、-OCONRyRz、-NRxCSORy、-OCSNRyRz、-NRxCSSRy、-SCSNRyRz、-NRxCSNRyRz、-CONRyRz、-CSNRyRz、-NRyRz、または複素環基から選ばれる1~3基で置換されてもよく、ここでRx、Ry、およびRzはそれぞれ、水素またはC1-C6アルキルから独立して選ばれるからなる群から選ばれるカチオン化学種を含む、請求項13に記載のプロセス。[Cat]が、式中、Ra、Rb、Rc、Rd、Re、Rf、およびRgは、請求項14において定義したとおりであるから選ばれるカチオン化学種を含む、請求項14に記載のプロセス。[Cat]が、式中、RaとRgは、請求項14において定義したとおりであるから選ばれるカチオン化学種を含む、請求項15に記載のプロセス。[Cat]が、式中、Ra、Rb、Rc、およびRdはそれぞれ、C1-C20の直鎖もしくは分岐鎖アルキル基、C3-C8シクロアルキル基、またはC6-C10アリール基から独立して選択され、前記のアルキル基、シクロアルキル基、またはアリール基は、未置換であるか、あるいはC1-C6アルコキシ、C2-C12アルコキシアルコキシ、C3-C8シクロアルキル、C6-C10アリール、C7-C10アルカリール、C7-C10アラルキル、-CN、-OH、-SH、-NO2、-CO2Rx、-OCORx、-CORx、-CSRx、-CS2Rx、-SCSRx、-SOC1-C6アルキル、-SOOC1-C6アルキル、-OSOC1-C6アルキル、-SC1-C6アルキル、-S-SC1-C6アルキル、-NRxCONRyRz、-NRxCOORy、-OCONRyRz、-NRxCSORy、-OCSNRyRz、-NRxCSSRy、-SCSNRyRz、-NRxCSNRyRz、-CONRyRz、-CSNRyRz、-NRyRz、または複素環基から選択される1~3基で置換されてもよく、ここでRx、Ry、およびRzは、水素またはC1-C6アルキルから独立して選択され、Ra、Rb、Rc、およびRdの1つが水素であってもよいからなる群から選ばれる、請求項13に記載のプロセス。[Cat]が、式中、式中、Ra、Rb、Rc、Rd、Re、およびRfは、請求項14において定義したとおりであるからなる群から選ばれる、請求項13に記載のプロセス。[X-]が、ハロゲン化物アニオン、過ハロゲン化物アニオン、偽ハロゲン化物アニオン、硫酸アニオン、亜硫酸アニオン、スルホン酸アニオン、スルホンイミドアニオン、リン酸アニオン、亜リン酸アニオン、ホスホン酸アニオン、メチドアニオン、ホウ酸アニオン、カルボン酸アニオン、アゾレートアニオン、炭酸アニオン、カルバミン酸アニオン、チオリン酸アニオン、チオカルボン酸アニオン、チオカルバミン酸アニオン、チオ炭酸アニオン、キサントゲン酸アニオン、チオスルホン酸アニオン、チオ硫酸アニオン、硝酸アニオン、亜硝酸アニオン、過塩素酸アニオン、ハロメタレートアニオン、アミノ酸アニオン、およびホウ酸アニオンを含む、請求項1~18のいずれか一項に記載のプロセス。[X-]が、[F]-、[Cl]-、[Br]-、[I]-、[I3]-、[I2Br]-、[IBr2]-、[Br3]-、[Br2C]-、[BrCl2]-、[ICl2]-、[I2Cl]-、[N3]-、[NCS]-、[NCSe]-、[NCO]-、[CN]-、[HSO4]-、[SO4]2-、[R2OSO2O]-、[HSO3]-、[SO3]2-、[R2OSO2]-、[R1SO2O]-、[R1SO22N]-、[H2PO4]-、[HPO4]2-、[PO4]3-、[R2OPO3]2-、[R2O2PO2]-、[H2PO3]-、[HPO3]2-、[R2OPO2]2-、[R2O2PO]-、[R1PO3]2-、[R1POOR2O]-、[R1SO23C]-、[ビスオキサラートボラート]アニオン、[ビスマロナートボラート]アニオン、[R2CO2]-、[3,5-ジニトロ-1,2,4-トリアゾレート]アニオン、[4-ニトロ-1,2,3-トリアゾレート]アニオン、[2,4-ジニトロイミダゾレート]アニオン、[4,5-ジニトロイミダゾレート]アニオン、[4,5-ジシアノイミダゾレート]アニオン、[4-ニトロイミダゾレート]アニオン、[テトラゾレート]アニオン、[R2OCS2]-、[R22NCS2]-、[R1CS2]-、[R2O2PS2]-、[RSO2S]-、[ROSO2S]-、[NO3]-、および[NO2]-から選ばれる1種以上のアニオンを含むか、あるいは前記1種以上のアニオンからなり、ここでR1とR2は、C1-C10アルキル、C6アリール、C1-C10アルキルC6アリール、およびC6アリールC1-C10アルキルからなる群から独立して選択され、R1とR2のそれぞれが、フルオロ、クロロ、ブロモ、ヨード、C1-C6アルコキシ、C2-C12アルコキシアルコキシ、C3-C8シクロアルキル、C6-C10アリール、C7-C10アルカリール、C7-C10アラルキル、-CN、-OH、-SH、-NO2、-CO2Rx、-OCORx、-CORx、-CSRx、-CS2Rx、-SCSRx、-SOC1-C6アルキル、-SOOC1-C6アルキル、-OSOC1-C6アルキル、-SC1-C6アルキル、-S-SC1-C6アルキル、-NRxCONRyRz、-NRxCOORy、-OCONRyRz、-NRxCSORy、-OCSNRyRz、-NRxCSSRy、-SCSNRyRz、-NRxCSNRyRz、-CONRyRz、-CSNRyRz、-NRyRz、または複素環基から選択される1つ以上の基で置換されてもよく、ここでRx、Ry、およびRzは、水素またはC1-C6アルキルから独立して選択され、R1は、フッ素、塩素、臭素、またはヨウ素であってもよい、請求項19に記載のプロセス。[X-]が、[F]-、[Cl]-、[Br]-、[I]-、[N3]-、[NCS]-、[NCSe]-、[NCO]-、[CN]-、[SO4]2-、[R2OSO2O]-、[HSO3]-、[SO3]2-、[R2OSO2]-、[R1SO2O]-、[R1SO22N]-、[PO4]3-、[R2OPO3]2-、[R2O2PO2]-、[HPO3]2-、[R2OPO2]2-、[R2O2PO]-、[R1PO3]2-、[R1POOR2O]-、[R1SO23C]-、[ビスオキサラートボラート]アニオン、[ビスマロナートボラート]アニオン、[R2CO2]-、[3,5-ジニトロ-1,2,4-トリアゾレート]アニオン、[4-ニトロ-1,2,3-トリアゾレート]アニオン、[2,4-ジニトロイミダゾレート]アニオン、[4,5-ジニトロイミダゾレート]アニオン、[4,5-ジシアノイミダゾレート]アニオン、[4-ニトロイミダゾレート]アニオン、[テトラゾレート]アニオン、[R2OCS2]-、[R22NCS2]-、[R1CS2]-、[R2O2PS2]-、[RSO2S]-、[ROSO2S]-、[NO3]-、および[NO2]-から選ばれる1種以上のアニオンを含むか、あるいは前記1種以上のアニオンからなり、ここでR1とR2は、請求項20において定義したとおりである、請求項20に記載のプロセス。[X-]が、[F]-、[Cl]-、[Br]-、[I]-、[N3]-、[NCS]-、[NCSe]-、[NCO]-、[CN]-、[R2CO2]-、および[SO4]2-から選ばれる1種以上のアニオンを含むか、あるいは前記1種以上のアニオンからなり、ここでR1とR2は、請求項20において定義したとおりである、請求項21に記載のプロセス。[X-]が、[F]-、[Cl]-、[Br]-、および[I]-から選ばれる1種以上のアニオンを含むか、あるいは前記1種以上のアニオンからなる、請求項22に記載のプロセス。[X-]が、[N3]-、[NCS]-、[NCSe]-、[NCO]-、および[CN]-から選ばれる1種以上のアニオンを含むか、あるいは前記1種以上のアニオンからなる、請求項22に記載のプロセス。[X-]が、[HCO2]-、[MeCO2]-、[EtCO2]-、[CH2OHCO2]-、[CH3CHOHCH2CO2]-、および[PhCO2]-から選ばれる1種以上のアニオンを含むか、あるいは前記1種以上のアニオンからなる、請求項22に記載のプロセス。[X-]が[SO4]2-を含むか、あるいは[SO4]2-からなる、請求項22に記載のプロセス。イオン液体中の[Cat]と[M]とのモル比が10:1~1:2の範囲である、請求項1~26のいずれか一項に記載のプロセス。イオン液体中の[Cat]と[M]とのモル比が2:1~1:1の範囲である、請求項27に記載のプロセス。該イオン液体が、式[Cat][X-]式中、[Cat]と[X-]は、請求項1において定義したとおりであるを有するイオン液体に金属カチオン[M]の塩を加えることによって作製される、請求項1~28のいずれか一項に記載のプロセス。塩がハロゲン化物アニオンを含む、請求項29に記載のプロセス。塩が、FeCl3、FeBr3、CuCl2、およびCuBr2から選ばれる、請求項30に記載のプロセス。金属カチオン[M]と1つ以上のリガンドとを結びつけて配位錯体を形成させる、請求項1~31のいずれか一項に記載のプロセス。配位錯体が式:[MxnLy-m]nx-my式中、各Mxは、独立して、xの電荷を有する、請求項1~6のいずれか一項において定義した金属イオン[M]であり;各Ly-は、独立して、y-の電荷を有するリガンドであり;nは、1、2、または3であり;mは、2、3、4、5、6、7、または8であり;xは、2、3、4、5、または6であり;そしてyは、0、1、2、または3であるを有する、請求項32に記載のプロセス。各Ly-が、請求項19~26のいずれか一項において定義の[X-]、[O2-]、および[S2-]から独立して選ばれるアニオン化学種である、請求項33に記載のプロセス。各Ly-が、ハロゲン化物アニオン、過ハロゲン化物アニオン、カルボン酸アニオン、[O2-]、および[S2-]から独立して選ばれるアニオン化学種である、請求項34に記載のプロセス。各Ly-が、[F]-、[Cl]-、[Br]-、[I]-、[N3]-、[NCS]-、[NCSe]-、[NCO]-、[CN]-、[R2CO2]-式中、R2は、前記にて定義したとおりである、[O2-]、および[S2-]から独立して選ばれるアニオン化学種である、請求項35に記載のプロセス。[MxnLy-m]nx-myがメタレートアニオンである、請求項33~36のいずれか一項に記載のプロセス。メタレートアニオンが、[FeCl4]-、[CuCl4]2-、[Cu2Cl6]2-、および[MoS4]2-から選ばれる、請求項37に記載のプロセス。イオン液体が250°C以下の融点を有する、請求項1~38のいずれか一項に記載のプロセス。イオン液体が30°C以下の融点を有する、請求項39に記載のプロセス。イオン液体が、水銀含有炭化水素流体供給物および炭化水素流体生成物に対して不混和性である、請求項1~40のいずれか一項に記載のプロセス。イオン液体が固体担体物質上に固定化される、請求項1~41のいずれか一項に記載のプロセス。水銀を含有する炭化水素流体供給物から水銀を除去するためのプロセスであって、i水銀を含有する炭化水素流体供給物と固体担体物質上に固定化されたイオン液体とを接触させる工程、ここで該イオン液体は式:[Cat][M][X-]式中、[Cat]は1種以上の有機カチオン化学種であり;[M]は、2以上の酸化状態を有する遷移金属カチオンから選択される1種以上の金属カチオンであり;[X-]は1種以上のアニオン化学種であるを有する;およびii水銀を含有する流体供給物と比較して減少した水銀含量を有する炭化水素流体生成物をイオン液体から分離する工程;を含む上記プロセス。イオン液体が請求項2~6および請求項13~40のいずれか一項において定義したとおりである、請求項43に記載のプロセス。固体担体物質が、10m2g-1~3000m2g-1のBET表面積を有する多孔質担体物質を含むか、あるいは前記多孔質担体物質からなる、請求項42~44のいずれか一項に記載のプロセス。固体担体物質が、100m2g-1~300m2g-1のBET表面積を有する多孔質担体物質を含むか、あるいは前記多孔質担体物質からなる、請求項45に記載のプロセス。固体担体物質が、0.1~100mmの範囲の質量平均直径を有するペレット、グラニュール、またはビーズの形態をとっている、請求項42~46のいずれか一項に記載のプロセス。固体担体物質が、シリカ、アルミナ、シリカ-アルミナ、および活性炭から選ばれる、請求項42~47のいずれか一項に記載のプロセス。固体担体物質がシリカである、請求項48に記載のプロセス。イオン液体と固体担体物質の総重量を基準として1~50重量のイオン液体が固体担体物質上に固定化される、請求項42~49のいずれか一項に記載のプロセス。イオン液体と水銀含有炭化水素流体供給物とを1:1~1:10,000の体積比にて接触させる、請求項1~50のいずれか一項に記載のプロセス。水銀含有炭化水素流体供給物中の水銀1モルにつき1~10,000モルのイオン液体を水銀含有炭化水素流体供給物と接触させる、請求項1~51のいずれか一項に記載のプロセス。イオン液体と水銀含有炭化水素流体供給物とを0°C~250°Cの温度にて接触させる、請求項1~52のいずれか一項に記載のプロセス。イオン液体と水銀含有炭化水素流体供給物とを大気圧にて接触させる、請求項1~53のいずれか一項に記載のプロセス。水銀含有炭化水素流体供給物とイオン液体とを0.1分~5時間接触させる、請求項1~54のいずれか一項に記載のプロセス。水銀を含有する炭化水素流体供給物から水銀を除去するためのプロセスであって、i水銀を含有する炭化水素流体供給物と固体担体物質上に固定化されたメタレート塩とを接触させる工程、ここで該メタレート塩は式:[Q][MxnLy-m]nx-my式中、各Mxは、独立して、xの電荷を有する請求項1~5のいずれか一項に定義の金属カチオン[M]であり;各Ly-は、独立して、y-の電荷を有するリガンドであり;nは1、2、または3であり;mは2、3、4、5、6、7、または8であり;xは2、3、4、5、または6であり;yは0、1、2、または3であり;nx-myは負の数であり;[Q]は、my-nxの全電荷を有する1種以上の無機カチオンであるを有する;およびii水銀含有流体供給物と比較して水銀含量の減少した炭化水素流体生成物をイオン液体から分離する工程;を含む上記プロセス。各Ly-が、請求項19~26のいずれか一項に定義の[X-]、[O2-]、および[S2-]から独立して選ばれるアニオン化学種である、請求項56に記載のプロセス。各Ly-が、[F]-、[Cl]-、[Br]-、[I]-、[N3]-、[NCS]-、[NCSe]-、[NCO]-、[CN]-、[R2CO2]-式中、R2は、前記にて定義したとおりである、[O2-]、および[S2-]から独立して選ばれるアニオン化学種である、請求項57に記載のプロセス。メタレート塩が、[FeCl4]-、[CuCl4]2-、[Cu2Cl6]2-、および[MoS4]2-から選ばれるメタレートアニオンを含む、請求項58に記載のプロセス。[Q]が、[Li]、[Na]、[K]、[Mg]2、[Ca]2、および[NH4]から選ばれる1種以上のイオンである、請求項56~59のいずれか一項に記載のプロセス。固体担体物質が、請求項45~49のいずれか一項において定義したとおりである、請求項56~60のいずれか一項に記載のプロセス。固体担持されたメタレート塩と水銀含有炭化水素流体供給物とを0°C~250°Cの温度にて接触させる、請求項56~61のいずれか一項に記載のプロセス。固体担持されたメタレート塩と水銀含有炭化水素流体供給物とを大気圧にて接触させる、請求項56~62のいずれか一項に記載のプロセス。水銀含有炭化水素流体供給物と固体担持されたメタレート塩とを0.1分~5時間接触させる、請求項56~63のいずれか一項に記載のプロセス。炭化水素流体生成物が、水銀含有炭化水素流体供給物の水銀含量の40重量未満を含有する、請求項1~64のいずれか一項に記載のプロセス。炭化水素流体生成物が、水銀含有炭化水素流体供給物の水銀含量の5重量未満を含有する、請求項65に記載のプロセス。炭化水素流体生成物が50ppb未満の水銀を含有する、請求項1~66のいずれか一項に記載のプロセス。炭化水素流体生成物が1ppb未満の水銀を含有する、請求項67に記載のプロセス。請求項1~6および請求項13~42のいずれか一項において定義したイオン液体の、水銀含有炭化水素流体供給物から水銀を除去するための使用。請求項43~50のいずれか一項において定義した、固体担体物質上に固定化されたイオン液体の、水銀含有炭化水素流体供給物から水銀を除去するための使用。請求項56~61のいずれか一項において定義した、固体担体物質上に固定化されたメタレート塩の、水銀含有炭化水素流体供給物から水銀を除去するための使用。下記の実施例において:[Cnmim]は、アルキル基がn個の炭素原子を有する1-アルキル-3-メチルイミダゾリウムカチオンを表わす[Nw,x,y,z]は、アルキル基がそれぞれw個、x個、y個、およびz個の炭素原子を有するテトラアルキルアンモニウムカチオンを表わす[Pw,x,y,z]は、アルキル基がそれぞれw個、x個、y個、およびz個の炭素原子を有するテトラアルキルホスホニウムカチオンを表わす。実施例1:銅含有イオン液体による元素状水銀の抽出塩化1-ブチル-3-メチルイミダゾリウム5g,29ミリモルと塩化銅II二水和物5g,29ミリモルをフラスコ中にて混合し、減圧下にて加熱して黄褐色の粘稠な油状物を得た。0.037gの該油状物と0.0183gの元素状水銀とを接触させ、封管中にて60°Cで一晩加熱して、淡いオフホワイトの沈殿物を含有する淡青色のイオン液体を得た。本混合物に10cm3の脱イオン水を加え、濾過し、50cm3に希釈した。希釈溶液の1cm3を、脱イオン水でさらに50cm3に希釈した。得られた溶液を、MilestoneDMA-80直接水銀分析器を使用して水銀に関して分析した。本溶液は、3.27±0.21ppmの水銀を含有することがわかり、このことは、CuIIからCuIへの2電子還元に基づいた0.294g/g水銀という理論的取り込み量と比較して、初期イオン液体1グラム当たり0.22gの水銀が水溶性イオン形に転化されたことを明確に示している。実施例2:銅含有イオン液体による元素状水銀の抽出実施例1の銅II含有イオン液体と0.355gの元素状水銀とを接触させ、封管中にて60°Cで一晩加熱した。得られた混合物を実施例1に記載のように分析し、本混合物は、検体溶液中に7.02±0.24ppmの水銀可溶化された水銀の18.6重量に相当するを含有することがわかった。実施例3:ドデカンからの元素状水銀の抽出塩化1-ブチル-3-メチルイミダゾリウムと塩化銅II二水和物とのモル比を2:1とするイオン液体を調製した。0.18gのイオン液体を、1000ppmの元素状水銀を含有する10cm3のドデカンとともにサンプルバイアルに加え、得られた混合物を60°Cで一晩撹拌した。次いで、得られたドデカン相を全水銀濃度に関して分析し、34.9ppbの水銀を含有することがわかった。実施例4:ドデカンからの塩化水銀IIの抽出塩化1-ブチル-3-メチルイミダゾリウムと塩化銅II二水和物とのモル比を2:1とするイオン液体を調製した。0.275gのイオン液体を、10cm3のドデカンおよび0.069gのHgCl28115ppmの全水銀含量に相当するとともにサンプルバイアルに加え、得られた混合物を60°Cで一晩撹拌した。次いで、得られたドデカン相を全水銀濃度に関して分析し、42.75ppbの水銀を含有することがわかった。イオン液体は176,000ppmの水銀を含有することがわかった。次いで、さらに0.0397gのHgCl2を混合物に加え、60°Cにて1時間撹拌した。得られたドデカン相を全水銀濃度に関して分析し、96.75ppbの水銀すなわち、初期水銀濃度の0.46を含有することがわかった。イオン液体は292,000ppmの水銀を含有することがわかった。実施例5:ドデカンからの酸化水銀IIの抽出塩化1-ブチル-3-メチルイミダゾリウムと塩化銅II二水和物とのモル比を2:1とするイオン液体を調製した。0.22gのイオン液体を、10cm3のドデカンおよび0.0114gのHgO1696ppmの全水銀含量に相当するとともにサンプルバイアルに加え、得られた混合物を60°Cで一晩撹拌した。次いで、得られたドデカン相を全水銀濃度に関して分析し、13.25ppbの水銀を含有することがわかった。イオン液体は4.8重量の水銀を含有することがわかった。次いで、さらに0.0152gのHgOを混合物に加え、60°Cにて1時間撹拌した。得られたドデカン相を全水銀濃度に関して分析し、69.95ppbの水銀を含有することがわかった。イオン液体は11.1重量の水銀を含有することがわかった。実施例6:ドデカンからの元素状水銀の抽出塩化1-ブチル-3-メチルイミダゾリウムと塩化銅II二水和物とのモル比を2:1とするイオン液体を調製した。0.23gのイオン液体を、0.0488gの元素状水銀を含有する10cm3のドデカンとともにサンプルバイアルに加え、得られた混合物を60°Cで一晩撹拌した。次いで、得られたドデカン相を全水銀濃度に関して分析し、946.7ppbの水銀を含有することがわかった。イオン液体は21.2重量の水銀を含有することがわかった。得られた混合物は、水銀で飽和したイオン液体IL、水銀で飽和した炭化水素、および少量の分散した元素状水銀を含有した。次いで、さらに0.0768gのイオン液体を混合物に加え、60°Cにて1時間撹拌した。得られたドデカン相を全水銀濃度に関して分析し、65.55ppbの水銀に減少したことがわかった。実施例3~6の結果を表1に示す。実施例7:銅を含有する塩化コリン/エチレングリコール共晶液体による元素状水銀の抽出Abbottetal.,PCCP2009,11,4269に記載の手順に従って、塩化コリン30gとエチレングリコール60gとを混合し、塩化コリンが完全に溶解するよう50°Cに加熱することによって混合物を作製した。次いで、塩化銅二水和物1.3g,7.6ミリモルを塩化コリン/エチレングリコール共晶混合物4.76g,11.4ミリモルに加えて、黒っぽい濃緑色の液体を得た。元素状水銀0.35gを共晶液体のサンプル0.85gに加え、60°Cにて一晩加熱した。多量の淡緑色沈殿物が形成された。該共晶液体のサンプル0.17gを5cm3の脱イオン水で希釈して、淡緑色溶液と白色沈殿物を得た。この溶液を濾過し、50cm3に希釈し、そして希釈溶液1cm3を脱イオン水でさらに50cm3に希釈した。得られた溶液を、MilestoneDMA-80直接水銀分析器を使用して水銀に関して分析した。共晶液体は、最初の共晶混合物を基準として16.9重量の水溶性水銀化学種を含有することがわかった。実施例8:異なるメタレートアニオンを含有するイオン液体による元素状水銀の抽出本実施例では、バルクの元素状水銀の抽出に対する、異なるメタレートアニオンを含有するイオン液体の有効性を調べる。各イオン液体のサンプルとバルクの元素状水銀とを接触させ、60°Cで一晩撹拌し、得られたイオン液体の少量サンプルを水中に抜き取り、実施例1に記載の手順にしたがって水溶性水銀に関して分析した。使用したイオン液体と得られた結果を表2に示す。実施例9:担持イオン液体による元素状水銀の抽出本実施例は、天然ガスコンデンセートからの元素状水銀の抽出に及ぼす種々のカチオンの影響を示すPETRONASOnshoreGasTerminal,Kerteh,Malaysiaから。[Q][Cl]イオン液体[Q]は、イオン液体のカチオンを表わすとCuCl2とのモル比2:1とする一連のイオン液体を作製した。DavisilSP540粉末シリカに各イオン液体を含浸させて、1重量のCuIIを含有する担持イオン液体を得たカチオンに応じて7.5~17重量のイオン液体。固体担持されたイオン液体をウエハーに圧縮し、水銀含有コンデンセートの撹拌リザーバーastirredreservoirと3時間接触させた。比較のため、イオン液体を含まないシリカを使用して実験を行った。得られた結果を表3に示す。実施例10:担持イオン液体による元素状水銀の抽出本実施例は、ヘキサンからの元素状水銀の抽出に及ぼす種々のカチオンの影響を示す。式[Cat][Cl]のイオン液体とCuCl2から、種々のモル比にて一連のクロロメタレートイオン液体を作製した。該イオン液体を多孔質シリカビーズJohnsonMatthey,直径2~4mm,表面積122m2/g中に含浸させ、撹拌タンク反応器中にて、元素状水銀のリザーバーの存在下でヘキサンと18日間接触させた。固体担持されたイオン液体の組成を、各イオン液体に関して6日後、13日後、および18日後に調べた。得られた結果を表4に示す。実施例11:担持イオン液体による元素状水銀の抽出本実施例は、ヘキサンから、シリカ球体JohnsonMatthey,直径1.7~4mm,表面積135m2/gおよびCalgonAP4-60活性炭中に含浸させたイオン液体と非イオン液体塩への水銀の競争抽出を示す。反応条件は実施例10に記載のとおりである。表5のデータから、競争抽出条件下においては、シリカ担持物質は、活性炭担持物質より多くの水銀取り込みをもたらした、ということがわかる。実施例12:イオン液体塩と非イオン液体メタレート塩による元素状水銀の抽出本実施例は、ヘキサンから、直径0.7~1.4mmまたは直径1.7~4.0mmの範囲のシリカビーズJohnsonMattheyから市販中に含浸させたイオン液体と非イオン液体メタレート塩への水銀の抽出を示す。反応条件は実施例11に記載のとおりである。得られたデータを表6に示す。実施例13:メタレートアニオンを有する固体担持イオン液体、非イオン液体固体担持メタレート塩、および非メタレート塩の抽出容量の比較本実施例は、CuCl2、LiCl/CuCl21:1、メタレートアニオンCu2Cl62-を形成する、および[N4,4,4,1]Cl/Cu2Cl21:1、これもメタレートアニオンCu2Cl62-を形成するを含浸させたシリカビーズの抽出容量の比較を示す。図1のデータは、メタレートアニオンを含有する塩の場合には抽出容量が明らかに改良されること、およびイオン液体を使用すると、抽出容量がさらに改良されることを示している。実施例14:[C4mim]Cl/CuCl22H2O2:1を使用するコンデンセートからの全水銀の液体-イオン液体抽出イオン液体組成物[C4mim]Cl/CuCl22H2O2:1は、2つの成分である塩化1-ブチル-3-メチルイミダゾリウムと塩化銅II二水和物を、加温しながら直接混合することによって作製した。天然ガスコンデンセートとイオン液体とを50:1の質量比にて接触させ、室温で撹拌し、上方のバルク状コンデンセート相を定期的にサンプリングして、MilestoneDMA-80水銀分析器を使用して直接水銀の分析を行った。得られた結果を表7に示す。これらの結果から、60分後にはサンプル中の全水銀の約75が除去されたこと、および1日後には水銀含量が3ppb未満に減少したことがわかる。実施例15:担持イオン液体によるガスからの水銀のスクラビング水銀を含有するガスストリーム水銀濃度20~30mg/m3、流量60ml/分を、0.1g約0.2cm3の担持イオン液体床長さ約1.2cmを含有するパイプ反応器厚さ0.035の1/4ss管に通すことによって、ガスストリームから水銀が抽出されることが実証された。反応器出口での水銀含量を、ガスサンプルを抜き取ってPSASirGalahad水銀分析器を使用して分析することによって定期的に測定した。測定に対する検出限界は2μg/m3であった。活性炭と多孔質シリカに担持されたイオン液体を使用した場合の試験結果を、市販のイオウ含浸活性炭を使用した場合の比較用実験との比較の形で表8に示し、図2にてグラフ表示した。これらの結果から、4種の担持イオン液体はいずれも、水銀の除去という点に関して、市販のイオウ含浸活性炭よりも効果的である、ということが実証された。"